"エポキシ樹脂とポリアミンおよび水を成分とする水系塗材組成物であって、前記ポリアミンがシアノエチル化ポリアミンを含むことを特徴とする水系塗材組成物。前記塗材組成物が、エポキシ樹脂10~40重量、顔料10~30重量、ポリアミン10~40重量、水20~60重量を含有する請求項1に記載の水系塗材組成物。前記エポキシ樹脂が無溶剤であることを特徴とする請求項1乃至2いずれかに記載の水系塗材組成物。前記水系塗材組成物がコーンプレート粘度計によりずり速度38.3sec-1の条件で、温度25°Cの測定される混合初期の粘度が200~1000mPasである請求項1乃至3のいずれかに記載の水系塗材組成物。請求項3及び4のいずれかに記載の水系塗材組成物が塗布された塗床。解決しようとする課題は、色安定性が良いエポキシ樹脂水系塗材組成物及び塗床を提供することである。請求項1の発明は、エポキシ樹脂とポリアミンおよび水を成分とする水系塗材組成物であって、前記ポリアミンがシアノエチル化ポリアミンを含む水系塗材組成物で塗工時経時色安定性が良く、物性の優れた塗り床となる。請求項2の発明は、前記塗材組成物が、エポキシ樹脂10~40重量、顔料10~30重量、ポリアミン10~40重量、水20~60重量を含有する請求項1に記載の水系塗材組成物で薄塗り用途で安定した作業性と発色性が得られる。請求項3の発明は、前記エポキシ樹脂が無溶剤であることを特徴とする請求項1乃至2いずれかに記載の水系塗材組成物で簡便で、塗装時の作業環境が良く、硬化物性も高い水系塗材組成物となる。請求項4の発明は、前記水系塗材組成物がコーンプレート粘度計によりずり速度38.3sec-1の条件で、温度25°Cの測定される混合初期の粘度が200~1000mPasである請求項1乃至3のいずれかに記載の水系塗材組成物で薄塗り塗材として安定した発色性と仕上がりが得られる。請求項5の発明は、請求項3及び4のいずれかに記載の水系塗材組成物が塗布された塗床で塗膜物性が高く、塗り継ぎが目立たず、安定した発色の仕上がりの塗床が得られる。本発明の水系塗材組成物は、熱硬化性エポキシ樹脂で、成膜助剤等の有機溶剤を全く含まずに強靭で、また、特に塗装時間に起因する色むらが出にくく、仕上がりに優れ、得られる塗床は塗り継ぎ面が目立たず、発色が安定した仕上がりとなる特徴を有する。本発明は、エポキシ樹脂水系塗材組成物がシアノエチル化ポリアミンを含み、塗材粘度を調整することにより主剤、硬化剤の混合から塗装までの時間による発色の安定性を向上できることで発明に到った。本発明に用いるエポキシ樹脂はビスフェノールA型、ビスフェノールF型、ノボラック型、脂環型、グリシジルアミン型、水添ビスフェノールA型などのエポキシ樹脂を上げることができ、ポリエチレングリコール、ポリプロピレングリコール、ネオペンチルグリコール、1,6ヘキサンジオール、トリメチロールプロパンのグリシジルエーテルやネオデカン酸グリシジルエステルなどの反応性希釈剤を混合して用いることもできる。水系塗材組成物の主剤のエポキシ樹脂は液状で、無溶剤であれば良く、エポキシ樹脂と希釈剤を適宜選択して、硬化剤と混合した状態で乳化でき、必要に応じて水で希釈できるものとする。塗材組成物の硬化剤は、混合時に乳化して水系塗材となれば良く、自己乳化型アミンを含み、シアノエチル化ポリアミンが含まれていれば良い。自己乳化型アミンはエポキシ樹脂の硬化剤に用いられるポリアミンにポリアルキレングリコールのグリシジルエーテルをアダクト変性するなどして得られる親水基を有し、乳化する能力を付与したもので、市販品にアデカEH4227株ADEKA、商品名、フジキュアーFXI-919富士化成工業株、商品名、ダイトクラールI6020、ダイトクラールI5995大都産業株、商品名等があげられる。シアノエチル化ポリアミンはエポキシ硬化剤として用いられる各種ポリアミンをアクリロニトリルに付加させることにより得られる物である。ポリアミンは、メタキシリレンジアミン、イソホロンジアミン、トリエチレンテトラミン、テトラエチレンペンタミン、ヘキサメチレンジアミン、アミノメチルピペラジン、ポリオキシアルキレンジアミンやこれらのエポキシアダクト生成物、マンニッヒ反応生成物、カルボン酸との反応により生成するポリアミドなどが代表的なものとして挙げることがてきる。自己乳化型アミンとシアノエチル化ポリアミンの混合した市販品にダイトクラールI6020がある。この他、希釈剤や消泡剤等の添加剤を配合することができる。硬化剤にはシリカ、セルロース、ポリアクリル酸、変性ポリウレア、アマイドワックスなどの粘度調整剤や、三級アミンやアルキルフェノール類などの硬化促進剤を添加することができる。本発明で使用する顔料は普く知られた顔料、体質顔料、トーナーをいい、チタン白、カーボンブラック、炭酸カルシウム粉、硫酸バリウム、タルク、シリカ粉、アルミナ、酸化マグネシウム、水酸化マグネシウム、窒化ホウ素、酸化亜鉛、酸化鉄、フタロシアニン銅等を使うことができる。本発明の水系塗材組成物はエポキシ樹脂と硬化剤とは、エポキシ当量と硬化剤のアミン価等との関係は概ね普く知られた手法で配合され、重量比のみでは表せないが、エポキシ樹脂10~40重量、顔料10~30重量、ポリアミン10~40重量、水20~60重量を配合することが好ましい。このうちポリアミンに含まれるシアノエチル化ポリアミンの含有量はベースとなるアミンの構造、種類により異なり、効果が得られる配合量と硬化性、硬化物性の均衡を採り適宜選択する。本発明の水系塗材組成は、コーンプレート粘度計で温度25°C、ずり速度38.3sec-1の条件で測定される混合初期の粘度が200~1000mPasである時、着色顔料の分離や系中に分散している水分の揮発が抑制されると考えられ、混合後長い時間安定した発色が得られ、好ましい。使用混合初期の粘度が1000mPasを超えると薄塗り用途としては塗装作業性が著しく低下し、適さない。薄塗り塗り床塗材用途としては、実用上問題ない色差は、JISK5600-4-5及びJISK5600-4-6に基づく測定で、ΔEが1.00以下であり、本発明の水系塗材組成物は良好な仕上がりを得ることができる。以下実施例比較例参考例で詳細に説明する。結果は表1に記す。jER828三菱化学、商品名、ビスフェノールA型液状エポキシ樹脂、エポキシ当量190を50重量部、ネオデカン酸グリシジルエステルを9重量部、沈降性硫酸バリウムを10重量部、タイピュアR-960デュポン株、商品名、チタン白29重量部、カーボンMA-100三菱化学株、カーボンブラック1重量部を混合し、三本ロールミルにて分散混錬させた後、添加剤としてBYK-333ビックケミー株、商品名、シリコン系ハジキ防止剤0.5重量部、及びBYK-077ビックケミー株、商品名、シリコン系消泡剤0.5重量部を配合して水系塗材組成物主剤とし、硬化剤として、ダイトクラールI6020大都産業株、商品名、エポキシ変性イソホロンジアミンと水およびシアノエチル化キシリレンジアミンの混合物を50重量部と水を50重量部を混合撹拌したものとし、主剤と硬化剤を混合し、撹拌したものを実施例1の水系塗材組成物とした。実施例1の硬化剤にSNシックナー651サンノプコ株、商品名、アクリル系増粘剤2重量部を添加し、水を48重量部に変えた以外は実施例1と同じに行い、さらに希釈水とし、水60重量部を加えて撹拌し、実施例2の水系塗材組成物とした。比較例1実施例2のダイトクラールI6020に変えて、ダイトクラールI5995大都産業株、商品名、エポキシ変性イソホロンジアミンと水の混合物に変えた以外同じに行い、比較例1の水系塗材組成物とした。参考例1実施例1の水系塗材組成物200重量部に希釈水として水30重量部を加えて撹拌し、参考例1の水系塗材組成物とした。初期粘度実施例、比較例、参考例の水系塗材組成物主剤、硬化剤及び希釈水を混合直後をE型粘度計TV-20東機産業株でJISK5600-2-3の方法に準じて測定した。使用したコーンプレートは角度が1°34′、半径が24mmであり、測定時のずり速度は38.3sec-110回転/分、温度は25°Cで実施した。色差ΔEJISA5430に規定されるフレキシブルボードにエポキシ樹脂プライマーを塗布し、吸い込みを無くした状態のものに、実施例、比較例、参考例の水系塗材組成物を、刷毛で150g/m2の塗布量にて塗布し、撹拌直後に塗布したものと10分、20分及び30分静置後塗布したものいずれも23°C24時間静置にて硬化させたものとの色差ΔEを測定した。なお、測定は色彩色差計CR-410ミノルタ株を用い、JISK5600-4-5に準拠して行い、色差の計算はJISK5600-4-6に従い計算した。"